(57)【要約】【課題】メタ型全芳香族ポリアミド繊維を含む布帛であって、極めて優れた難燃性および抗ピリング性を有する布帛および繊維製品を提供する。【解決手段】メタ型全芳香族ポリアミド繊維を含む布帛であって、ＪＩＳ  Ｌ１０７６−１９９２  Ａ法ＩＣＩ型１０時間に規定される布帛のピリングが３級以上、かつＪＩＳ  Ｌ１０９１−１９９２  Ａ−４法に規定される燃焼性測定において残炎が２．０秒以下であることを特徴とする布帛。【選択図】なし【特許請求の範囲】
【請求項１】
メタ型全芳香族ポリアミド繊維を含む布帛であって、ＪＩＳ  Ｌ１０７６−１９９２  Ａ法ＩＣＩ型１０時間に規定される布帛のピリングが３級以上、かつＪＩＳ  Ｌ１０９１−１９９２  Ａ−４法に規定される燃焼性測定において残炎が２．０秒以下であることを特徴とする布帛。
【請求項２】
ＪＩＳ  Ｌ１０９１−１９９２  Ａ−４法に規定される燃焼性測定において炭化長が１００ｍｍ以下である、請求項１に記載の布帛。
【請求項３】
目付けが５〜７ｏｚ／ｙｄ２の範囲内である、請求項１または請求項２に記載の布帛。
【請求項４】
メタ型全芳香族ポリアミド繊維が、有機染料または有機顔料または無機顔料を含む、請求項１〜３のいずれかに記載の布帛。
【請求項５】
メタ型全芳香族ポリアミド繊維がエアジェット紡績糸の構成繊維として布帛に含まれる、請求項１〜４のいずれかに記載の布帛。
【請求項６】
前記エアジェット紡績糸において、結束部間距離が１００〜１０００μｍの範囲内である、請求項５に記載の布帛。
【請求項７】
前記エアジェット紡績糸において、ＪＩＳ  Ｌ１０９５−１９９０  ７．２２  Ｂ法の毛羽試験で長さ１ｍｍ以上の毛羽数が１０ｍあたり１０００本以下である、請求項５または請求項６に記載の布帛。
【請求項８】
前記エアジェット紡績糸にＳ撚り方向の双糸撚りが施され、該双糸撚りの撚数が１００〜２０００Ｔ／ｍの範囲内である、請求項５〜７のいずれかに記載の布帛。
【請求項９】
前記エアジェット紡績糸において、メタ型全芳香族ポリアミド繊維が短繊維として鞘部に配され、複合繊維または弾性繊維または仮撚捲縮加工糸が芯部に配されてなる、請求項５〜８のいずれかに記載の布帛。
【請求項１０】
布帛がさらに、パラ型全芳香族ポリアミド繊維、全芳香族ポリエステル繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）繊維、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、およびポリフェニレンスルフィド（ＰＰＳ）繊維からなる群より選択されるいずれか１種以上を含む、請求項１〜９のいずれかに記載の布帛。
【請求項１１】
布帛がさらに、セルロース繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維およびポリカーボネート繊維からなる群より選択されるいずれか１種以上を含む、請求項１〜１０のいずれかに記載の布帛。
【請求項１２】
布帛の経方向または緯方向において、ＪＩＳ  Ｌ１０９６−１９９０  ６．１４．１  Ｂ法（定荷重法）の伸長率で８％以上である、請求項１〜１１のいずれかに記載の布帛。
【請求項１３】
請求項１〜１２のいずれかに記載された布帛を用いてなり、防護服、消防防火服、消防活動服、救助服、ワークウェア、警察制服、自衛隊衣服、および軍服からなる群より選択されるいずれかの繊維製品。
【発明の詳細な説明】
【技術分野】
【０００１】
本発明は、メタ型全芳香族ポリアミド繊維を含む布帛であって、極めて優れた難燃性および抗ピリング性を有する布帛および繊維製品に関する。
【背景技術】
【０００２】
従来、メタ型全芳香族ポリアミド繊維を含む布帛は難燃性に優れるため、作業服や消防服などの防護衣として用いられている（例えば特許文献１や特許文献２参照）。
一方、防護衣においてさらに外観の優れたものが求められている。
【先行技術文献】
【特許文献】
【０００３】
【特許文献１】国際公開第２０１２／０５３４６０号パンフレット
【特許文献２】特開２０１４−９１３０７号公報
【発明の概要】
【発明が解決しようとする課題】
【０００４】
本発明は上記の背景に鑑みなされたものであり、その目的は、メタ型全芳香族ポリアミド繊維を含む布帛であって、極めて優れた難燃性および抗ピリング性を有する布帛および繊維製品を提供することにある。
【課題を解決するための手段】
【０００５】
本発明者らは上記の課題を達成するため鋭意検討した結果、メタ型全芳香族ポリアミド繊維を含むエアジェット紡績糸を用いて布帛を構成することにより極めて優れた難燃性および抗ピリング性が得られることを見出し、さらに鋭意検討を重ねることにより本発明を完成するに至った。
【０００６】
かくして、本発明によれば「メタ型全芳香族ポリアミド繊維を含む布帛であって、ＪＩＳ  Ｌ１０７６−１９９２  Ａ法ＩＣＩ型１０時間に規定される布帛のピリングが３級以上、かつＪＩＳ  Ｌ１０９１−１９９２  Ａ−４法に規定される燃焼性測定において残炎が２．０秒以下であることを特徴とする布帛。」が提供される。
その際、ＪＩＳ  Ｌ１０９１−１９９２  Ａ−４法に規定される燃焼性測定において炭化長が１００ｍｍ以下であることが好ましい。また、目付けが５〜７ｏｚ／ｙｄ２の範囲内であることが好ましい。また、メタ型全芳香族ポリアミド繊維が、有機染料または有機顔料または無機顔料を含むことが好ましい。また、メタ型全芳香族ポリアミド繊維がエアジェット紡績糸の構成繊維として布帛に含まれることが好ましい。その際、前記エアジェット紡績糸において、結束部間距離が１００〜１０００μｍの範囲内であることが好ましい。また、前記エアジェット紡績糸において、ＪＩＳ  Ｌ１０９５−１９９０  ７．２２  Ｂ法の毛羽試験で長さ１ｍｍ以上の毛羽数が１０ｍあたり１０００本以下であることが好ましい。また、前記エアジェット紡績糸にＳ撚り方向の双糸撚りが施され、該双糸撚りの撚数が１００〜２０００Ｔ／ｍの範囲内であることが好ましい。また、前記エアジェット紡績糸において、メタ型全芳香族ポリアミド繊維が短繊維として鞘部に配され、複合繊維または弾性繊維または仮撚捲縮加工糸が芯部に配されていることが好ましい。
【０００７】
本発明の布帛において、布帛がさらに、パラ型全芳香族ポリアミド繊維、全芳香族ポリエステル繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）繊維、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、およびポリフェニレンスルフィド（ＰＰＳ）繊維からなる群より選択されるいずれか１種以上を含むことが好ましい。また、布帛がさらに、セルロース繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維およびポリカーボネート繊維からなる群より選択されるいずれか１種以上を含むことが好ましい。また、  布帛の経方向または緯方向において、ＪＩＳ  Ｌ１０９６−１９９０  ６．１４．１  Ｂ法の伸長率で８％以上であることが好ましい。
また、本発明によれば、前記の布帛を用いてなり、防護服、消防防火服、消防活動服、救助服、ワークウェア、警察制服、自衛隊衣服、および軍服からなる群より選択されるいずれかの繊維製品が提供される。
【発明の効果】
【０００８】
本発明によれば、メタ型全芳香族ポリアミド繊維を含む布帛であって、極めて優れた難燃性および抗ピリング性を有する布帛および繊維製品が得られる。
【図面の簡単な説明】
【０００９】
【図１】結束部間距離の説明図である。
【発明を実施するための形態】
【００１０】
以下、本発明の実施の形態について詳細に説明する。まず、本発明で用いるメタ型全芳香族ポリアミド繊維とは、その繰返し単位の８５モル％以上がｍ−フェニレンイソフタルアミドであるポリマーからなる繊維である。かかるメタ型全芳香族ポリアミドは、１５モル％未満の範囲内で第３成分を含んだ共重合体であっても差しつかえない。
このようなメタ型全芳香族ポリアミドは、従来から公知の界面重合法により製造することができ、そのポリマーの重合度としては、０．５ｇ／１００ｍｌの濃度のＮ−メチル−２−ピロリドン溶液で測定した固有粘度（Ｉ．Ｖ．）が１．３〜１．９ｄｌ／ｇの範囲のものが好ましく用いられる。
【００１１】
上記メタ型全芳香族ポリアミドにはアルキルベンゼンスルホン酸オニウム塩が含有されていてもよい。アルキルベンゼンスルホン酸オニウム塩としては、ヘキシルベンゼンスルホン酸テトラブチルフォスフォニウム塩、ヘキシルベンゼンスルホン酸トリブチルベンジルフォスフォニウム塩、ドデシルベンゼンスルホン酸テトラフェニルフォスフォニウム塩、ドデシルベンゼンスルホン酸トリブチルテトラデシルフォスフォニウム塩、ドデシルベンゼンスルホン酸テトラブチルフォスフォニウム塩、ドデシルベンゼンスルホン酸トリブチルベンジルアンモニウム塩等の化合物が好ましく例示される。なかでもドデシルベンゼンスルホン酸テトラブチルフォスフォニウム塩、又はドデシルベンゼンスルホン酸トリブチルベンジルアンモニウム塩は、入手しやすく、熱的安定性も良好なうえ、Ｎ−メチル−２−ピロリドンに対する溶解度も高いため特に好ましく例示される。
【００１２】
上記アルキルベンゼンスルホン酸オニウム塩の含有割合は、十分な染色性の改良効果を得るために、ポリ−ｍ−フェニレンイソフタルアミドに対して２．５モル％以上、好ましくは３．０〜７．０モル％の範囲にあるものが好ましい。
また、ポリ−ｍ−フェニレンイソフタルアミドとアルキルベンゼンスルホン酸オニウム塩を混合する方法としては、溶媒中にポリ−ｍ−フェニレンイソフタルアミドを混合、溶解し、それにアルキルベンゼンスルホン酸オニウム塩を溶媒に溶解する方法などが用いられそのいずれを用いてもよい。このようにして得られたドープは、従来から公知の方法により繊維に形成される。
【００１３】
メタ型全芳香族ポリアミド繊維に用いるポリマーは、染着性や耐変褪色性を向上させる等目的で、下記の式（２）で示される反復構造単位を含む芳香族ポリアミド骨格中に、反復構造の主たる構成単位とは異なる芳香族ジアミン成分、または芳香族ジカルボン酸ハライド成分を、第３成分として芳香族ポリアミドの反復構造単位の全量に対し１〜１０ｍｏｌ％となるように共重合させることも可能である。
−（ＮＨ−Ａｒ１−ＮＨ−ＣＯ−Ａｒ１−ＣＯ）−  ・・・式（１）
ここで、Ａｒ１はメタ配位又は平行軸方向以外に結合基を有する２価の芳香族基である。
【００１４】
また、第３成分として共重合させることも可能であり、式（２）、（３）に示した芳香族ジアミンの具体例としては、例えば、ｐ−フェニレンジアミン、クロロフェニレンジアミン、メチルフェニレンジアミン、アセチルフェニレンジアミン、アミノアニシジン、ベンジジン、ビス（アミノフェニル）エーテル、ビス（アミノフェニル）スルホン、ジアミノベンズアニリド、ジアミノアゾベンゼン等が挙げられる。式（４）、（５）に示すような芳香族ジカルボン酸ジクロライドの具体例としては、例えば、テレフタル酸クロライド、１，４−ナフタレンジカルボン酸クロライド、２，６−ナフタレンジカルボン酸クロライド、４，４’−ビフェニルジカルボン酸クロライド、５−クロルイソフタル酸クロライド、５−メトキシイソフタル酸クロライド、ビス（クロロカルボニルフェニル）エーテルなどが挙げられる。
【００１５】
Ｈ２Ｎ−Ａｒ２−ＮＨ２  ・・・式（２）
Ｈ２Ｎ−Ａｒ２−Ｙ−Ａｒ２−ＮＨ２  ・・・式（３）
ＸＯＣ−Ａｒ３−ＣＯＸ  ・・・式（４）
ＸＯＣ−Ａｒ３−Ｙ−Ａｒ３−ＣＯＸ  ・・・式（５）
ここで、Ａｒ２はＡｒ１とは異なる２価の芳香族基、Ａｒ３はＡｒ１とは異なる２価の芳香族基、Ｙは酸素原子、硫黄原子、アルキレン基からなる群から選ばれる少なくとも１種の原子又は官能基であり、Ｘはハロゲン原子を表す。
【００１６】
また、メタ型全芳香族ポリアミド繊維の結晶化度は、染料の吸尽性がよく、より少ない染料でまたは染色条件が弱くても狙いの色に調整し易いという点で、５〜３５％であることが好ましい。さらには、染料の表面偏在が起こり難く耐変褪色性も高い点および実用上必要な寸法安定性も確保できる点で１５〜２５％であることがより好ましい。
また、メタ型全芳香族ポリアミド繊維が難燃剤を含んでいてもよい。用いる難燃剤としては特開平１０−２５１９８１号公報に記載されたものや、無機系の金属および担体、金属含有担体の表面を被覆したものなどが例示されるが、優れた難燃性を得る上でリン系難燃剤が好ましい。含有量としては繊維重量対比１〜１５重量％が好ましい。
また、メタ型全芳香族ポリアミド繊維が、有機染料または有機顔料または無機顔料を含んでいてもよい。
【００１７】
また、メタ型全芳香族ポリアミド繊維の残存溶媒量は、メタ型全芳香族ポリアミド繊維の優れた難燃性能を損なわない点で、０．１重量％以下（好ましくは０．００１〜０．１重量％）であることが好ましい。
前記メタ型全芳香族ポリアミド繊維は以下の方法により製造することができ、特に後述する方法により、結晶化度や残存溶媒量を上記範囲とすることができる。
メタ型全芳香族ポリアミドポリマーの重合方法としては、特に限定する必要はなく、例えば特公昭３５−１４３９９号公報、米国特許第３３６０５９５号公報、特公昭４７−１０８６３号公報などに記載された溶液重合法、界面重合法を用いてもよい。
【００１８】
紡糸溶液としては、とくに限定する必要はないが、上記溶液重合や界面重合などで得られた、芳香族コポリアミドポリマーを含むアミド系溶媒溶液を用いても良いし、上記重合溶液から該ポリマーを単離し、これをアミド系溶媒に溶解したものを用いても良い。
ここで用いられるアミド系溶媒としては、Ｎ，Ｎ−ジメチルホルムアミド、Ｎ，Ｎ−ジメチルアセトアミド、Ｎ−メチル−２−ピロリドン、ジメチルスルホキシドなどを例示することができるが、とくにＮ，Ｎ−ジメチルアセトアミドが好ましい。
【００１９】
上記の通り得られた共重合芳香族ポリアミドポリマー溶液は、さらにアルカリ金属塩又はアルカリ土類金属塩を含むことにより安定化され、より高濃度、低温での使用が可能となり好ましい。好ましくはアルカリ金属塩及びアルカリ土類金属塩がポリマー溶液の全重量に対して１重量％以下、より好ましくは０．１重量％以下である。その際、前記のような難燃剤を含ませてもよい。
紡糸・凝固工程においては、上記で得られた紡糸液（メタ型全芳香族ポリアミド重合体溶液）を凝固液中に紡出して凝固させる。
【００２０】
紡糸装置としては特に限定されるものではなく、従来公知の湿式紡糸装置を使用することができる。また、安定して湿式紡糸できるものであれば、紡糸口金の紡糸孔数、配列状態、孔形状等は特に制限する必要はなく、例えば、孔数が１０００〜３００００個、紡糸孔径が０．０５〜０．２ｍｍのスフ用の多ホール紡糸口金等を用いてもよい。
また、紡糸口金から紡出する際の紡糸液（メタ型全芳香族ポリアミド重合体溶液）の温度は、２０〜９０℃の範囲が適当である。
【００２１】
繊維を得るために用いる凝固浴としては、実質的に無機塩を含まない、アミド系溶媒、好ましくはＮＭＰの濃度が４５〜６０質量％の水溶液を、浴液の温度１０〜５０℃の範囲で用いる。アミド系溶媒（好ましくはＮＭＰ）の濃度が４５質量％未満ではスキンが厚い構造となってしまい、洗浄工程における洗浄効率が低下し、繊維の残存溶媒量を低減させることが困難となる。一方、アミド系溶媒（好ましくはＮＭＰ）の濃度が６０質量％を超える場合には、繊維内部に至るまで均一な凝固を行うことができず、このためやはり、繊維の残存溶媒量を低減させることが困難となる。なお、凝固浴中への繊維の浸漬時間は、０．１〜３０秒の範囲が適当である。
【００２２】
引続き、アミド系溶媒、好ましくはＮＭＰの濃度が４５〜６０質量％の水溶液であり、浴液の温度を１０〜５０℃の範囲とした可塑延伸浴中にて、３〜４倍の延伸倍率で延伸を行う。延伸後、１０〜３０℃のＮＭＰの濃度が２０〜４０質量％の水溶液、続いて５０〜７０℃の温水浴を通して十分に洗浄を行う。
洗浄後の繊維は、温度２７０〜２９０℃にて乾熱処理を施し、上記の結晶化度および残存溶媒量の範囲を満たすメタ型全芳香族アラミド繊維を得ることができる。
前記メタ型全芳香族アラミド繊維において、繊維は、長繊維（マルチフィラメント）でもよいし短繊維でもよい。特に、他の繊維と混紡する上で繊維長２５〜２００ｍｍの短繊維が好ましい。また、単繊維繊度としては１〜５ｄｔｅｘの範囲が好ましい。
【００２３】
本発明の布帛にさらに、パラ型全芳香族ポリアミド繊維、全芳香族ポリエステル繊維、ポリベンズオキサゾール（ＰＢＯ）繊維、ポリベンズイミダゾール（ＰＢＩ）繊維、ポリベンズチアゾール（ＰＢＴＺ）繊維、ポリイミド（ＰＩ）繊維、ポリスルホンアミド（ＰＳＡ）繊維、ポリエーテルエーテルケトン（ＰＥＥＫ）繊維、ポリエーテルイミド（ＰＥＩ）繊維、ポリアリレート（ＰＡｒ）繊維、メラミン繊維、フェノール繊維、フッ素系繊維、およびポリフェニレンスルフィド（ＰＰＳ）繊維からなる群より選択されるいずれか１種以上が含まれることが好ましい。
また、さらに、セルロース繊維、ポリオレフィン繊維、アクリル繊維、レーヨン繊維、コットン繊維、獣毛繊維、ポリウレタン繊維、ポリ塩化ビニル繊維、ポリ塩化ビニリデン繊維、アセテート繊維およびポリカーボネート繊維からなる群より選択されるいずれか１種以上が含まれることが好ましい。
【００２４】
本発明の布帛において、ＪＩＳ  Ｌ１０７６−１９９２  Ａ法ＩＣＩ型１０時間に規定される布帛のピリングが３級以上である。かかるピリングが３級よりも小さいと優れた外観品位が得られないおそれがある。
前記のような抗ピリング性を有する布帛を得るには、メタ型全芳香族ポリアミド繊維をエアジェット紡績糸の構成繊維として布帛に含ませるとよい。かかるエアジェット紡績糸はメタ型全芳香族ポリアミド繊維のみで構成されていてもよいし、メタ型全芳香族ポリアミド繊維と、伸縮性繊維などのメタ型全芳香族ポリアミド繊維以外の繊維とで構成されていてもよい。
【００２５】
前記エアジェット紡績糸としては、例えば村田機械製、ＭＪＳ型式結束紡績装置）に供給し、短繊維スライバ（練条スライバが良い）をドラフト後、互いに逆方向に仮撚を付与する２つの直列に配された旋回流ジェットまたは施撚体で結束紡績したものが好ましい。
ここで、前記エアジェット紡績糸において、優れた抗ピリング性を得る上で、結束部間距離が１００〜１０００μｍの範囲内であることが好ましい。また、前記エアジェット紡績糸において、優れた抗ピリング性を得る上で、ＪＩＳ  Ｌ１０９５−１９９０  ７．２２  Ｂ法の毛羽試験で長さ１ｍｍ以上の毛羽数が１０ｍあたり１０００本以下であることが好ましい。また、前記エアジェット紡績糸にＳ撚り方向の双糸撚りが施され、該双糸撚りの撚数が１００〜２０００Ｔ／ｍの範囲内であることが好ましい。
また、前記の伸縮性繊維としては、ポリウレタン繊維やポリエーテルエステル繊維などの弾性繊維、ポリエステル繊維などからなる仮撚捲縮加工糸、複合繊維などが例示される。
【００２６】
複合繊維は２成分がサイドバイサイド型または偏心芯鞘型に貼り合わされた複合繊維である。布帛の熱処理工程で複合繊維が３次元コイル捲縮の形態をとり、複合糸に伸縮性が付与され、その結果、布帛にも伸縮性が付与される。前記複合繊維を形成する２成分としては、ポリエステルとポリエステルとの組合せ、ポリエステルとナイロンとの組合せなどが例示される。より具体的には、ポリトリメチレンテレフタレートとポリトリメチレンテレフタレートとの組合せ、ポリトリメチレンテレフタレートとポリエチレンテレフタレートとの組合せ、ポリエチレンテレフタレートとポリエチレンテレフタレートとの組合せなどが好ましい。
【００２７】
また、エアジェット紡績糸は、メタ型全芳香族ポリアミド繊維が短繊維として鞘部に配され、伸縮性糸が芯部に配されてなる長短複合糸（コアヤーン）であると、布帛に抗ピリング性だけでなくストレッチ性も付加され好ましい。
ここで、コアヤーンは、特開２００１−１６４４３２号公報などに記載されている通り、ドラフトされた繊維束および伸縮性糸からなる芯繊維をノズルブロックおよび中空ガイド軸体に供給し、中空ガイド軸体の先端部に旋回気流を作用させることにより、繊維束を構成する繊維の後端を反転させて中空ガイド軸体の先端に巻き付けながら、芯繊維の長さ方向全体にわたって鞘繊維を略均一に巻き付けた複合糸である。
その際、芯部（芯繊維）に配される伸縮性糸としては、前記のような複合繊維が好ましい。
また、ストレッチ性としては、布帛の経方向または緯方向において、ＪＩＳ  Ｌ１０９６−１９９０  ６．１４．１  Ｂ法（定荷重法）の伸長率で８％以上（より好ましくは８〜４０％）であることが好ましい。
【００２８】
布帛の布帛組織としては特に限定されないが、織物または編物であることが好ましい。織物であれば、平組織、綾組織、朱子組織などが例示される。また、編物であれば、機械編、かぎ針編、棒針編、アフガン編、レース編などが例示される。例えば、織物であれば、経方向および／または緯方向に、前記のエアジェット紡績糸を全量配してもよいし、前記エアジェット紡績糸と他の糸を、例えば１：１、２：１、３：１、１：２、１：３の配列比で配列させてもよい。なお、製編織の方法は特に限定されず、通常の編機や織機を用いた方法でよい。
【００２９】
次いで、かかる布帛に、精錬、リラックス、染色処理、セットなどの熱処理を施すと、布帛に前記複合繊維が含まれる場合、２成分がサイドバイサイド型または偏心芯鞘型に貼り合わされた複合繊維が３次元コイル捲縮の形態をとり、布帛に伸縮性が付与される。
かかる布帛には、吸水加工、撥水加工、起毛加工、難燃加工、紫外線遮蔽あるいは抗菌剤、消臭剤、防虫剤、蓄光剤、再帰反射剤、マイナスイオン発生剤等の機能を付与する各種加工を付加適用してもよい。
【００３０】
布帛にはメタ型全芳香族ポリアミド繊維が含まれるので難燃性に優れる。その際、ＪＩＳ  Ｌ１０９１−１９９２  Ａ−４法に規定される燃焼性測定において残炎が２．０秒以下であることが肝要である。
また、前記布帛において、ＪＩＳ  Ｌ１０９１−１９９２  Ａ−４法に規定される燃焼性測定において炭化長が１００ｍｍ以下（より好ましくは１０〜８０ｍｍ）であることが好ましい。
また、前記布帛において、軽量性と遮熱性とを両立させる上で、目付けが５〜７ｏｚ／ｙｄ２の範囲内であることが好ましい。
【００３１】
本発明の布帛は、前記の構成を有するので、極めて優れた難燃性および抗ピリング性を有する。
次に、本発明の繊維製品は、前記の布帛を用いてなり、防護服、消防防火服、消防活動服、救助服、ワークウェア、警察制服、自衛隊衣服、および軍服からなる群より選択されるいずれかの繊維製品である。
かかる繊維製品は前記の布帛を用いているので、極めて優れた難燃性および抗ピリング性を有する。
【００３２】
ここで、前記の布帛を他の布帛と積層し、国際公開第２０１２／０５３４６０号パンフレットに記載されているような、表地層、透湿防水機能を有する中間層および／または遮熱層で構成してもよい。その際、表地層が前記布帛からなることが好ましい。
ここで、中間層には、上記の織編物等に更にポリテトラフルオロエチレン等の透湿防水層膜フィルムをラミネート加工あるいはコーティングなどにより付与したものを用いることにより、優れた透湿防水機能と耐薬品性も付与することができる。
【００３３】
また、遮熱層は、高収縮性繊維を２〜２０％以下混合させ、遮熱層構造物を８０℃以上の乾湿熱条件に接触させることにより収縮し、厚みが増した（嵩高な）遮熱層を得ることが好ましい。より嵩高な遮熱層を得るには、例えば、製織物の経糸に使用（設計配列）することにより８０℃以上の乾湿熱条件に接触した時、経方向に収縮が発生し、著しい嵩高な遮熱層が得られ、また、高収縮性繊維とそうではない繊維を交互配列させることより、断熱緩衝材（エアーパッキン）のような製編織物を得ることも可能となる。
積層布帛の目付けとしては４００〜６００ｇ／ｍ２であることが好ましい。
【実施例】
【００３４】
以下、実施例をあげて本発明を詳細に説明するが、本発明はこれらによって何ら限定されるものではない。なお、実施例中の各物性は下記の方法により測定したものである。
（１）布帛の難燃性（垂直燃焼試験）
ＪＩＳ  Ｌ１０９１−１９９２  Ａ−４法により残炎時間、残ジン時間、炭化長を測定した。
（２）ストレッチ性（伸長率）
ＪＩＳ  Ｌ１０９６−１９９０  ６．１４．１  Ｂ法（定荷重法）で測定した。
（３）布帛の抗ピリング性
ＪＩＳ  Ｌ１０７６−１９９２  Ａ法ＩＣＩ型１０時間にて測定した。
（４）結束部間距離
図１に示すように結束部の端部〜となりの結束部の端部までの距離を測定した。ｎ数５で平均値を算出した。
【００３５】
［実施例１］
村田機械社製、ＭＪＳ型式結束紡績装置を用いて、単繊維繊度２．２ｄｔｅｘ、カット長（繊維長）５１ｍｍ、ＬＯＩが３３であるポリメタフェニレンイソフタルアミド繊維（帝人株式会社製「コーネックス」（商標名））からなる短繊維（ＭＡ）と、単繊維繊度１．７ｄｔｅｘ、カット長（繊維長）５１ｍｍ、ＬＯＩが２５であるコパラフェニレン・３、４’オキシジフェニレンテレフタルアミド繊維（帝人株式会社製「テクノーラ」（商標名））からなる短繊維（ＰＡ）を重量割合（前者：後者）９５：５の割合で供給し、短繊維スライバをドラフト後、互いに逆方向に仮撚を付与する２つの直列に配された旋回流ジェット又は施撚体で結束紡績した。その際、紡出速度１５０ｍ／分、ローラーゲージ５６、５３、ノズル圧３〜３．５ｋｇ／ｃｍ２にて、英式綿番手で４０番単糸を得た。
【００３６】
得られた紡績糸において、結束間隔は５００μｍであった。また、その紡績糸の１ｍｍ以上の毛羽数は９１９本／１０ｍであった。次いで、前記紡績糸２本を合糸し、ダブルツイスターにて上撚数２０．９Ｔ／２．５４ｃｍにて撚糸した後、真空スチームセット機にてセット温度１２０℃、セット時間２０分の条件で撚り止めセットし、難燃合撚糸Ａを得た。織物密度が経６２本／２．５４ｃｍ、緯４８本／２．５４ｃｍで織物組織が綾織にて織り成した。織り成した織物を毛焼−精練‐セット（温度１９０℃×時間３０秒）の仕上げ加工を施した。限界酸素指数は３２．０、評価結果を表１に示す。
【００３７】
［実施例２］
メタ型全芳香族アラミド繊維とパラ型全芳香族ポリアミド繊維８０質量％とポリエチレンテレフタレート（ＰＥＴ）短繊維（繊維長３８ｍｍ）を用いた以外は、実施例１と同様の条件で実施した。その単糸紡績糸の結束間隔が４００μｍであった。また紡績糸の１ｍｍ以上の毛羽数は、８７０本／１０ｍであった。
【００３８】
［実施例３］
複合繊維として、固有粘度が互いに異なる２種類のポリトリメチレンテレフタレート（ＰＴＴ）を偏心芯鞘型に貼り合せた総繊度４０ｄｔｅｘ／２４フィラメント、伸度２６％、沸水収縮率５５．０％のマルチフィラメント（長繊維）を用意した。次いで、前記実施例１の紡績糸２本を合糸し、ダブルツイスターにて上撚数２０．９Ｔ／２．５４ｃｍにて撚糸した後、真空スチームセット機にてセット温度１２０℃、セット時間２０分の条件で撚り止めセットし、難燃合撚糸を使用し、前記紡績糸２本と複合繊維（マルチフィラメント）１本とを合糸し、ダブルツイスターにて上撚数１９．８Ｔ／２．５４ｃｍにて撚糸した後、真空スチームセット機にてセット温度８０℃、セット時間２０分の条件で撚り止めセットし、複合糸を得た。次いで、経糸に前記難燃合撚糸Ａを１００％配し、緯糸に前記複合糸Ｂを１００％配して、織物密度が経６２本／２．５４ｃｍ、緯４８本／２．５４ｃｍで織物組織が綾織にて織り成した以外は、実施例１同様の条件で実施した。その紡績糸の結束間隔が４００μｍであった。また紡績糸の１ｍｍ以上の毛羽数は、８１２本／１０ｍであった。
【００３９】
［比較例１］
ＰＴＴ／ＰＴＴマルチフィラメント繊維を使用しない以外は、実施例３と同様にした。単糸紡績糸の結束間隔が４００μｍであった。また、紡績糸の１ｍｍ以上の毛羽数は１５１１本／１０ｍであった。
【００４０】
［比較例２］
結束間隔が２０００μｍである紡績糸を使用した以外は実施例１と同様とした。
【００４１】
［比較例３］
メタ型全芳香族ポリアミド繊維とパラ型全芳香族ポリアミド繊維をポリエチレンテレフタレート（ＰＥＴ）に変更した以外は実施例１と同様とした。
【００４２】
【表１】
2018040068.tif 000002
【産業上の利用可能性】
【００４３】
本発明によれば、メタ型全芳香族ポリアミド繊維を含む布帛であって、極めて優れた難燃性および抗ピリング性を有する布帛および繊維製品が提供され、その工業的価値は極めて大である。
【図１】
2018040068.tif 000003